(57)【要約】  内部及び表面とも実質的に非発泡となっている部分を含む発泡成形品の製造方法を提供する。溶融された熱可塑性樹脂材料に窒素又は二酸化炭素のいずれか一方の超臨界状態の流体を含浸させてなる溶融樹脂を射出し、内部及び表面とも実質的に非発泡となっている部分を含む発泡成形品Ｗを製造する。まず、溶融樹脂を射出してキャビティＣ内に充填し、キャビティＣ内の溶融樹脂中の全体に亘って気泡Ｂを生じさせる。次に、気泡Ｂを生じさせた後に、前記流体の臨界圧力を上回る圧力で前記溶融樹脂を部分的に加圧し、該溶融樹脂の温度が該樹脂材料のガラス転移温度Ｔｇに７０℃を加えた温度以下に低下した後、該溶融樹脂の圧力が前記臨界圧力を下回るまで該加圧を保持して、該溶融樹脂の加圧された領域において該気泡Ｂを消滅させる。
2010070857.tif 000002
【特許請求の範囲】
【請求項１】
溶融された熱可塑性樹脂材料に、窒素又は二酸化炭素のいずれか一方の超臨界状態の流体を含浸させてなる溶融樹脂を射出し、内部及び表面とも実質的に非発泡となっている部分を含む発泡成形品を製造する方法であって、
該溶融樹脂を射出してキャビティ内に充填し、該キャビティ内の溶融樹脂中の全体に亘って気泡を生じさせる工程と、
該気泡を生じさせた後に、該流体の臨界圧力を上回る圧力で該溶融樹脂を部分的に加圧して、該溶融樹脂の温度が該樹脂材料のガラス転移温度Ｔｇに７０℃を加えた温度以下に低下するとともに該溶融樹脂の圧力が該臨界圧力を下回るまで該加圧を保持し、該溶融樹脂の加圧された領域において該気泡を消滅させる工程とを備えることを特徴とする発泡成形品の製造方法。
【請求項２】
請求項1記載の発泡成形品の製造方法において、前記キャビティ内の部分的に加圧される領域の前記溶融樹脂の圧力及び温度を検知し、検知された圧力及び温度に基づいて前記加圧の開始及び終了を決定することを特徴とする発泡成形品の製造方法。
【請求項３】
請求項1記載の発泡成形品の製造方法において、
固定型と可動型とにより前記キャビティを形成するとともに、該可動型の一部を他の部分と独立に固定型に対して進退自在に設け、該可動型の固定型に対して進退自在とした部分を他の部分よりも後退した位置に配置し、該可動型の固定型に対して進退自在とした部分が配置された部分の該キャビティに凹部を形成して、
前記加圧は、該可動型の該固定型に対して進退自在とした部分を該固定型に向かって前進せしめ、前記凹部に充填された溶融樹脂を押圧することにより行うことを特徴とする発泡成形品の製造方法。
【請求項４】
請求項３記載の発泡成形品の製造方法において、前記加圧は、前記可動型の固定型に対して進退自在とした部分を固定型に向かって１〜２ｍｍ／秒の速度で前進せしめ、前記凹部に充填された溶融樹脂を３〜９ＭＰａの加圧力で圧縮することにより行うことを特徴とする発泡成形品の製造方法。
【請求項５】
請求項４記載の発泡成形品の製造方法において、前記加圧は、前記可動型の固定型に対して進退自在とした部分を固定型に向かって１〜１．５ｍｍ／秒の速度で前進せしめることにより行うことを特徴とする発泡成形品の製造方法。
【請求項６】
請求項1記載の発泡成形品の製造方法において、前記熱可塑性樹脂材料は、変性ポリフェニレンオキサイド（変性ＰＰＯ）、ポリ乳酸、ポリプロピレン、ポリスチレン、ＡＢＳ樹脂、ポリカーボネート、ポリブチレンテレフタレート、ポリアセタール、ポリアミド、ポリエチレンテレフタレートからなる群から選択される１種の樹脂であることを特徴とする発泡成形品の製造方法。
【発明の詳細な説明】
【技術分野】
【０００１】
本発明は、内部及び表面とも実質的に非発泡となっている部分を含む発泡成形品の製造方法に関する。
【背景技術】
【０００２】
従来、溶融された樹脂材料に超臨界状態の流体を含浸させてなる溶融樹脂を用い、超臨界射出成形により発泡成形品を製造する方法が知られている。前記製造方法は、まず、溶融された樹脂材料に超臨界状態の流体を含浸させてなる溶融樹脂を、未発泡状態でキャビティ内に充満されるようにキャビティに射出する。そして、前記射出された溶融樹脂が前記キャビティ内で冷却・固化されるに従って体積が減少し、圧力が低下することにより、前記超臨界状態の流体をガス化させ、前記ガス化した流体により、前記溶融樹脂中の全体に亘って気泡を生じさせるものである。この結果、前記製造方法によれば、全体に亘って発泡している成形品を得ることができる。【０００３】
また、前記超臨界射出成形による発泡成形品の製造方法の１つとして、表面は気泡が存在しない非発泡層となっており、内部に発泡層を備える発泡成形品の製造方法が知られている（例えば特許文献１参照）。前記製造方法は、通常の超臨界射出成形の場合と全く同一にして、溶融樹脂をキャビティに射出する。次いで、キャビティ内の溶融樹脂を全体的に加圧することにより溶融樹脂中の発泡を抑制し、その後、溶融樹脂が冷却・固化されるに従って体積が減少し、圧力が低下することにより、該溶融樹脂中に気泡を生じさせる方法である。【０００４】
前記製造方法では、キャビティ内の溶融樹脂の冷却・固化はキャビティを構成する金型の表面近傍の部分から始まる。従って、前記溶融樹脂の圧力低下により該溶融樹脂中で気泡が生じる際に、金型の表面近傍の部分では固化した溶融樹脂により気泡の生成が抑制される。この結果、前記製造方法によれば、表面は気泡が存在しない非発泡層となっており、内部に発泡層を備える発泡成形品を得ることができるとされている。
【先行技術文献】
【特許文献】
【０００５】
【特許文献１】特許第４１３６９０４号公報
【発明の概要】
【発明が解決しようとする課題】
【０００６】
ところで、発泡成形品として、内部及び表面ともに非発泡となっている部分を含むものが望まれることがある。例えば、マグカップは、飲料物が収容される有底筒状の本体に取っ手が取り付けられた構造となっている。前記マグカップの場合には、収容される飲料物の保温のために前記本体は発泡体として形成することが好ましいが、前記取っ手は強度確保のために内部及び表面ともに気泡が存在しないか、又は気泡存在量が極めて少ない実質的に非発泡となっている部分として形成することが望まれる。【０００７】
しかしながら、前記従来の製造方法では、発泡成形品の全体に亘って、その表面には非発泡層を形成できるが、内部が発泡層となることが避けられない。このため、前記マグカップの場合、前記取っ手部分においても内部に気泡が生じることを抑制することができず、所要の強度を得ることができないことがあるという不都合がある。【０００８】
本発明は、かかる不都合を解消して、内部及び表面とも実質的に非発泡となっている部分を含む発泡成形品の製造方法を提供することを目的とする。
【課題を解決するための手段】
【０００９】
本発明者は、溶融された樹脂材料に超臨界状態の流体を含浸させてなる溶融樹脂をキャビティ内に射出し、該溶融樹脂中で全体に亘って気泡を生じさせた後の該溶融樹脂の挙動について検討した。この結果、前記気泡を生じさせた後、前記流体の臨界圧力を上回る圧力で溶融樹脂を部分的に加圧すると、加圧された部分の気泡が消滅することを見出した。また、前記溶融樹脂の温度が樹脂材料のガラス転移温度Ｔｇに７０℃を加えた温度以下になるとともに該溶融樹脂の圧力が前記臨界圧力を下回るまで前記加圧を保持すると、前記加圧された部分において気泡の発生を抑制できることを見出した。【００１０】
本発明は、前記知見に基づいて完成されたものであり、前記目的を達成するために、溶融された熱可塑性樹脂材料に、窒素又は二酸化炭素のいずれか一方の超臨界状態の流体を含浸させてなる溶融樹脂を射出し、内部及び表面とも実質的に非発泡となっている部分を含む発泡成形品を製造する方法であって、該溶融樹脂を射出してキャビティ内に充填し、該キャビティ内の溶融樹脂中の全体に亘って気泡を生じさせる工程と、該気泡を生じさせた後に、該流体の臨界圧力を上回る圧力で該溶融樹脂を部分的に加圧して、該溶融樹脂の温度が該樹脂材料のガラス転移温度Ｔｇに７０℃を加えた温度以下に低下するとともに該溶融樹脂の圧力が該臨界圧力を下回るまで該加圧を保持し、該溶融樹脂の加圧された領域において該気泡を消滅させる工程とを備えることを特徴とする。【００１１】
本発明では、まず、溶融された熱可塑性樹脂材料に、窒素又は二酸化炭素のいずれか一方の超臨界状態の流体を含浸させてなる溶融樹脂を射出して、該溶融樹脂をキャビティ内に充填する。キャビティ内の溶融樹脂は、冷却して体積が減少することにより圧力が低下する。そして、前記溶融樹脂の圧力が前記流体の臨界圧力を下回ると、該流体が臨界状態からガス状態となり、該溶融樹脂中の全体に亘って気泡が生じることとなる。【００１２】
そこで、前記気泡を生じさせた後に、前記流体の臨界圧力を上回る圧力で前記溶融樹脂を部分的に加圧する。このようにすると、前記加圧された領域では、前記溶融樹脂の圧力が前記流体の臨界圧力を上回ることになり、前記流体が再び臨界状態となる。この結果、前記流体が前記溶融樹脂中に溶解し、先に生成された気泡が消滅する。【００１３】
本発明では、前記溶融樹脂の温度が前記樹脂材料のガラス転移温度Ｔｇに７０℃を加えた温度以下に低下するとともに該溶融樹脂の圧力が該臨界圧力を下回るまで、部分的に前記加圧を保持する。前記溶融樹脂は、その温度が前記樹脂材料のガラス転移温度Ｔｇに７０℃を加えた温度以下に低下すると、固化が始まり粘度が増加する。この状態では、前記溶融樹脂の圧力が前記流体の臨界圧力を下回って、前記流体がガス状態になったとしても、該溶融樹脂の粘度が増加しているために、気泡の発生が抑制される。【００１４】
従って、前記加圧された領域では、先に生成された気泡が消滅した状態が固定化され、この領域に内部及び表面とも実質的に非発泡となっている部分が形成される。一方、前記加圧された領域以外の領域では、先に生成された気泡がそのまま存在している。【００１５】
この結果、本発明の製造方法によれば、内部及び表面とも実質的に非発泡となっている部分を含む発泡成形品を得ることができる。【００１６】
また、本発明では、前記キャビティ内の部分的に加圧される領域の前記溶融樹脂の圧力及び温度を検知し、検知された圧力及び温度に基づいて前記加圧の開始及び終了を決定することにより、前記加圧を確実に行うことができる。【００１７】
また、本発明では、前記加圧を行うために、固定型と可動型とにより前記キャビティを形成するとともに、該可動型の一部を他の部分と独立に固定型に対して進退自在に設ける。そして、前記可動型の固定型に対して進退自在とした部分を他の部分よりも後退した位置に配置し、該可動型の固定型に対して進退自在とした部分が配置された部分の該キャビティに凹部を形成する。このようにするときには、前記加圧は、前記可動型の固定型に対して進退自在とした部分を固定型に向かって前進せしめ、前記凹部に充填された溶融樹脂を押圧することにより行うことができる。【００１８】
このとき、前記可動型の固定型に対して進退自在とした部分は、固定型に向かって１〜２ｍｍ／秒、好ましくは１〜１．５ｍｍ／秒の速度で前進せしめ、前記凹部に充填された溶融樹脂を３〜９ＭＰａの加圧力で押圧することが好ましい。【００１９】
前記可動型の固定型に対して進退自在とした部分の前進速度が１ｍｍ／秒未満、加圧力が３ＭＰａ未満であるときには、前記凹部に充填された溶融樹脂を前記流体の臨界圧力を上回るように加圧できないことがある。また、前記可動型の固定型に対して進退自在とした部分の前進速度が２ｍｍ／秒を超えるとともに、加圧力が９ＭＰａを超えるときには、前記内部及び表面とも実質的に非発泡となっている部分が不必要に拡大することがある。【００２０】
また、本発明では、前記熱可塑性樹脂材料として、変性ポリフェニレンオキサイド（変性ＰＰＯ）、ポリ乳酸、ポリプロピレン、ポリスチレン、ＡＢＳ樹脂、ポリカーボネート、ポリブチレンテレフタレート、ポリアセタール、ポリアミド、ポリエチレンテレフタレートからなる群から選択される１種の樹脂を用いることができる。
【図面の簡単な説明】
【００２１】
【図１】本実施形態の製造方法を示す説明的断面図。
【図２】本実施形態の製造方法における溶融樹脂の圧力及び温度の経時変化を示すグラフ。
【発明を実施するための形態】
【００２２】
次に、添付の図面を参照しながら本発明の実施の形態についてさらに詳しく説明する。
【００２３】
本実施形態の製造方法は、例えば図１に示す射出成形用金型１により実施することができる。射出成形用金型１は、図１（ａ）に示すように、例えば、底面の中央部のみが部分的に内部及び表面とも実質的に非発泡となっている有底筒状の発泡成形品Ｗを製造するためのものである。
【００２４】
射出成形用金型１は、固定型２と、固定型２に相対する複数の可動型３ａ，３ｂとからなり、固定型２と複数の可動型３ａ，３ｂとを型閉めすることにより、キャビティＣが形成される。可動型３ａは、発泡成形品Ｗの発泡部分を形成するための発泡部分用可動型であり、可動型３ｂは、発泡成形品Ｗの内部及び表面とも実質的に非発泡となっている部分（以下、「非発泡部分」と略記する）を形成するための非発泡部分用可動型である。可動型３ａはキャビティＣに連通する空洞部４を備えており、可動型３ｂは空洞部４内に配設されて、固定型２に対して進退自在とされている。この結果、各可動型３ａ，３ｂは互いに独立して固定型２に対して進退自在に構成されている。非発泡部分用可動型３ｂのキャビティＣに臨む面には、キャビティＣ内の溶融樹脂の圧力を検知する圧力センサ５と、該溶融樹脂の温度を検知する温度センサ６が設けられている。
【００２５】
次に、図１，２を参照して、本実施形態の製造方法について説明する。図２において、圧力線ＬＰは圧力センサ４により検知された溶融樹脂の圧力の経時変化を示し、温度線ＬＴは温度センサ５により検知された溶融樹脂の温度の経時変化を示す。
【００２６】
射出成形用金型１において、まず、図１（ｂ）に示すように、固定型２と複数の可動型３ａ，３ｂとを型閉めする。このとき、非発泡部分用可動型３ｂを固定型２に対して発泡分用可動型３ａよりも後退する位置に配置することにより、キャビティＣの底面中央部に凹部７を形成する。
【００２７】
次に、熱可塑性樹脂材料を溶融し、超臨界状態の流体を含浸させて混合することにより、超臨界状態の流体が混合された単相溶液としての溶融樹脂を得る。前記超臨界状態の流体として、窒素又は二酸化炭素のいずれか一方を用いることができる。窒素は、臨界圧力ＰＣが３．３５ＭＰａ、臨界温度が−１４７．１℃であり、二酸化炭素は、臨界圧力ＰＣが７．３ＭＰａ、臨界温度が３１．１℃である。また、前記熱可塑性樹脂材料として、例えば、変性ポリフェニレンオキサイド（変性ＰＰＯ）、ポリ乳酸、ポリプロピレン、ポリスチレン、ＡＢＳ樹脂、ポリカーボネート、ポリブチレンテレフタレート、ポリアセタール、ポリアミド、ポリエチレンテレフタレート等の樹脂を用いることができる。
【００２８】
次に、前記溶融樹脂を、射出成形用金型１のキャビティＣに射出し（時刻ｔ０）、キャビティＣ内に充填する。前記溶融樹脂の射出は、例えば、溶融樹脂の温度１９０〜３５０℃、射出圧力１５〜１５０ＭＰａ、射出速度１０〜３００ｍｍ／秒、キャビティＣに対する充填時間０．１〜３秒の条件で行うことができる。
【００２９】
図２に示すように、キャビティＣ内の溶融樹脂は、前記充填により圧力及び温度が上昇した後、冷却による体積の減少に伴って圧力が低下する。キャビティＣ内の溶融樹脂の圧力が前記流体の臨界圧力ＰＣを下回る（時刻ｔ１）と、該流体が臨界状態からガス状態となり、該溶融樹脂中で全体に亘って気泡Ｂが生じることとなる。
【００３０】
次に、図１（ａ）に示すように、非発泡部分用可動型３ｂのみを固定型２に向かって前進させ、非発泡部分用可動型３ｂを固定型２に対して発泡部分用可動型３ａと同距離の位置に配置することにより、キャビティＣを有底筒状に形成する。また、このようにすることにより、非発泡部分用可動型３ｂに対応する前記凹部７に充填された溶融樹脂を加圧する（時刻ｔ２）。前記加圧は、前記流体の臨界圧力ＰＣを上回る圧力が得られるように、例えば、非発泡部分用可動型３ｂを固定型２に対して１〜２ｍｍ／秒、好ましくは１〜１．５ｍｍ／秒の速度で前進させるとともに、３〜９ＭＰａの加圧力で行う。
【００３１】
前記加圧により、前記凹部７に充填された溶融樹脂が部分的に加圧されて、加圧された領域の溶融樹脂の圧力が前記流体の臨界圧力ＰＣを上回る（時刻ｔ３）。これにより、加圧された領域では、前記流体が再び臨界状態となって前記溶融樹脂中に溶解し、先に生成された気泡が消滅する。
【００３２】
前記加圧は、加圧された領域の溶融樹脂の温度が前記樹脂材料のガラス転移温度Ｔｇに７０℃を加えた温度以下に低下する（時刻ｔ４）とともに、該溶融樹脂の圧力が前記流体の臨界圧力ＰＣを下回る（時刻ｔ５）まで保持する。
【００３３】
加圧された領域の溶融樹脂が冷却されて該溶融樹脂の温度が前記ガラス転移温度Ｔｇに７０℃を加えた温度以下に低下すると（時刻ｔ４）、該溶融樹脂の固化が開始され、粘度が増加する。そこで、その後、前記溶融樹脂の圧力が前記流体の臨界圧力ＰＣを下回り（時刻ｔ５）、前記流体が臨界状態からガス状態になったとしても、前記溶融樹脂の粘度が増加しているために、気泡Ｂの発生が抑制される。
【００３４】
さらにその後、キャビティＣ内の溶融樹脂の温度が前記ガラス転移温度Ｔｇ以下に低下する（時刻ｔ６）と、前記加圧された領域では、先に生成された気泡が消滅した状態が固定化され、この領域に内部及び表面とも実質的に非発泡となっている部分が形成される。そこで、その後、固定型２と複数の可動型３ａ，３ｂとを型開きし、発泡成形体Ｗを取り出すことにより、底面の中央部のみが部分的に内部及び表面とも実質的に非発泡となっている有底筒状の発泡成形品Ｗを得ることができる。尚、前記「実質的に非発泡」とは、気泡Ｂが全く存在しないか、又は気泡Ｂの存在量が極めて少ないことを意味する。
【００３５】
本実施形態の製造方法では、加圧された領域の溶融樹脂の温度が前記樹脂材料のガラス転移温度Ｔｇに７０℃を加えた温度以下に低下する（時刻ｔ４）とともに、該領域の溶融樹脂の圧力が前記流体の臨界圧力ＰＣを下回る（時刻ｔ５）まで、前記加圧を保持している。しかし、加圧された領域の溶融樹脂の温度が前記ガラス転移温度Ｔｇに７０℃を加えた温度以下に低下する（時刻ｔ４）前に前記加圧を解除すると、該溶融樹脂の固化が開始される前に該溶融樹脂の圧力が前記臨界圧力ＰＣを下回って再び気泡が生じることとなる。この場合には、内部及び表面とも実質的に非発泡となっている部分を形成することができないので、注意が必要である。
【００３６】
また、本実施形態の製造方法では、圧力センサ５及び温度センサ６により、キャビティＣ内の部分的に加圧される領域の溶融樹脂の圧力及び温度を検知し、検知された圧力及び温度に基づいて前記加圧の開始及び終了を決定している。従って、前記加圧を確実に行うことができる。
【００３７】
なお、本実施形態の製造方法では、有底筒状の発泡成形品Ｗを得る方法について説明したが、発泡成形品Ｗは有底筒状に限定されず、任意の形状とすることができる。例えば、発泡成形品Ｗが取っ手を有するマグカップの場合には、飲料物が収容される有底筒状の本体を発泡体として形成するとともに、本体に連設された取っ手を内部及び表面とも実質的に非発泡となっている部分として形成することができる。
【００３８】
また、本実施形態の製造方法において、発泡成形品Ｗは透明樹脂からなる反射板、光拡散板、レンズ等の光学部品であってもよい。本実施形態の製造方法において、前記樹脂材料に透明樹脂を用いた場合、気泡Ｂのサイズ、密度を圧縮部位により特定することにより、可視光線の透過量と反射光量を任意に変化させることができ、前記光学部品の光学特性を意図的に調整することができる。
【００３９】
また、本実施形態の製造方法において、発泡成形品Ｗは、成形品のセルフタッピング用ボスの根元部、リブの根元部、コーナー肩部等、幾何学的に厚肉形状を備える部材であってもよい。本実施形態の製造方法によれば、前記厚肉形状となる領域を部分的に圧縮して気泡Ｂの径を小さくしたり、気泡Ｂが存在しないようにすることにより、前記領域の衝撃強度、曲げ強度、圧縮強度、引張強度、疲労強度等を改善することができる。従って、本実施形態の製造方法は、例えば、自動車部品や家電部品の筐体のセルフタップによるねじ締結用ボスやリブの強度改善に適用することができる。
【００４０】
次に、本実施形態の製造方法について、実施例を示す。
【実施例１】
【００４１】
射出成形用金型１において、図１（ｂ）に示すように、固定型２と複数の可動型３ａ，３ｂとを型閉めするとともに、非発泡部分用可動型３ｂを固定型２に対して発泡分用可動型３ａよりも後退する位置に配置し、キャビティＣの底面中央部に凹部７を形成した。【００４２】
次に、樹脂材料として変性ＰＰＯ（ガラス転移温度Ｔｇ＝１０４℃）を溶融し、超臨界状態の流体としての窒素を含浸させて混合することにより、窒素が混合された単相溶液としての溶融樹脂を得た。【００４３】
次に、前記溶融樹脂を射出成形用金型１のキャビティＣに射出し、キャビティＣ内に充填した。前記溶融樹脂の射出は、溶融樹脂の温度２６４．６℃、射出ピーク圧力１８．８ＭＰａ、射出速度８０ｍｍ／秒、充填時間０．８秒の条件で行った。【００４４】
次に、キャビティＣ内の溶融樹脂の圧力が前記流体の臨界圧力ＰＣを下回り、溶融樹脂中で全体に亘って気泡Ｂが生じた後に、図１（ａ）に示すように、非発泡部分用可動型３ｂのみを固定型２に向かって前進させてキャビティＣを有底筒状に形成するとともに、凹部７に充填されている溶融樹脂を部分的に加圧した。【００４５】
前記加圧は、溶融樹脂の圧力が０．８ＭＰａ、温度が１７８℃であるときに、非発泡部分用可動型３ｂを固定型２に対して１ｍｍの速度で前進させ、窒素の臨界圧力ＰＣである３．３５ＭＰａを上回る４．８ＭＰａの加圧力で行った。前記加圧は、加圧された領域の溶融樹脂の温度がガラス転移温度Ｔｇに７０℃を加えた温度（１７４℃）以下に低下するとともに、該溶融樹脂の圧力が前記窒素の臨界圧力ＰＣを下回るまで、保持した。【００４６】
そして、加圧された領域の溶融樹脂の温度が６０℃に低下した後に、固定型２と複数の可動型３ａ，３ｂとを型開きし、発泡成形品Ｗを取り出した。【００４７】
本実施例の製造方法によれば、底面の中央部のみが部分的に内部及び表面とも実質的に非発泡となっている有底筒状の発泡成形品Ｗを得ることができた。
【実施例２】
【００４８】
本実施例では、樹脂材料として変性ＰＰＯ（ガラス転移温度Ｔｇ＝１０４℃）を用い、実施例１と全く同一にして、単相溶液としての溶融樹脂を得た。【００４９】
次に、前記溶融樹脂を、実施例１と全く同一にして形成された射出成形用金型１のキャビティＣに射出し、キャビティＣ内に充填した。前記溶融樹脂の射出は、溶融樹脂の温度２６０℃、射出ピーク圧力１６．５ＭＰａ、射出速度７５ｍｍ／秒、充填時間０．９秒の条件で行った。【００５０】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が０．７５ＭＰａ、温度が１７２℃であるときに、非発泡部分用可動型３ｂを固定型２に対して１ｍｍの速度で前進させ、窒素の臨界圧力ＰＣである３．３５ＭＰａを上回る４．３ＭＰａの加圧力で行った。前記加圧は、加圧された領域の溶融樹脂の温度がガラス転移温度Ｔｇに７０℃を加えた温度（１７４℃）以下に低下するとともに、該溶融樹脂の圧力が前記窒素の臨界圧力ＰＣを下回るまで、保持した。【００５１】
そして、加圧された領域の溶融樹脂の温度が６０℃に低下した後に、固定型２と複数の可動型３ａ，３ｂとを型開きし、発泡成形品Ｗを取り出した。【００５２】
本実施例の製造方法によれば、底面の中央部のみが部分的に内部及び表面とも実質的に非発泡となっている有底筒状の発泡成形品Ｗを得ることができた。
【実施例３】
【００５３】
本実施例では、樹脂材料としてポリ乳酸（ガラス転移温度Ｔｇ＝５７℃）を用いたことを除いて、実施例１と全く同一にして、単相溶液としての溶融樹脂を得た。【００５４】
次に、前記溶融樹脂を、実施例１と全く同一にして形成された射出成形用金型１のキャビティＣに射出し、キャビティＣ内に充填した。前記溶融樹脂の射出は、溶融樹脂の温度２００．５℃、射出ピーク圧力３１ＭＰａ、射出速度１１０ｍｍ／秒、充填時間０．８秒の条件で行った。【００５５】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が０．８ＭＰａ、温度が１３５℃であるときに、非発泡部分用可動型３ｂを固定型２に対して１ｍｍの速度で前進させ、窒素の臨界圧力ＰＣである３．３５ＭＰａを上回る５ＭＰａの加圧力で行った。前記加圧は、加圧された領域の溶融樹脂の温度がガラス転移温度Ｔｇに７０℃を加えた温度（１２７℃）以下に低下するとともに、該溶融樹脂の圧力が前記窒素の臨界圧力ＰＣを下回るまで、保持した。【００５６】
そして、加圧された領域の溶融樹脂の温度が６０℃に低下した後に、固定型２と複数の可動型３ａ，３ｂとを型開きし、発泡成形品Ｗを取り出した。【００５７】
本実施例の製造方法によれば、底面の中央部のみが部分的に内部及び表面とも実質的に非発泡となっている有底筒状の発泡成形品Ｗを得ることができた。
【実施例４】
【００５８】
本実施例では、樹脂材料としてポリプロピレン（ガラス転移温度Ｔｇ＝−１０℃）を用いたことを除いて、実施例１と全く同一にして、単相溶液としての溶融樹脂を得た。【００５９】
次に、前記溶融樹脂を、実施例１と全く同一にして形成された射出成形用金型１のキャビティＣに射出し、キャビティＣ内に充填した。前記溶融樹脂の射出は、溶融樹脂の温度２３０℃、射出ピーク圧力２５ＭＰａ、射出速度７５ｍｍ／秒、充填時間０．７秒の条件で行った。【００６０】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が０．８ＭＰａ、温度が７５℃であるときに、非発泡部分用可動型３ｂを固定型２に対して１．５ｍｍの速度で前進させ、窒素の臨界圧力ＰＣである３．３５ＭＰａを上回る３．８ＭＰａの加圧力で行った。前記加圧は、加圧された領域の溶融樹脂の温度がガラス転移温度Ｔｇに７０℃を加えた温度（６０℃）以下に低下するとともに、該溶融樹脂の圧力が前記窒素の臨界圧力ＰＣを下回るまで、保持した。【００６１】
そして、加圧された領域の溶融樹脂の温度が４０℃に低下した後に、固定型２と複数の可動型３ａ，３ｂとを型開きし、発泡成形品Ｗを取り出した。【００６２】
本実施例の製造方法によれば、底面の中央部のみが部分的に内部及び表面とも実質的に非発泡となっている有底筒状の発泡成形品Ｗを得ることができた。
【実施例５】
【００６３】
本実施例では、樹脂材料としてポリスチレン（ガラス転移温度Ｔｇ＝９５℃）を用いたことを除いて、実施例１と全く同一にして、単相溶液としての溶融樹脂を得た。【００６４】
次に、前記溶融樹脂を、実施例１と全く同一にして形成された射出成形用金型１のキャビティＣに射出し、キャビティＣ内に充填した。前記溶融樹脂の射出は、溶融樹脂の温度２３５℃、射出ピーク圧力２４ＭＰａ、射出速度８０ｍｍ／秒、充填時間０．８５秒の条件で行った。【００６５】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が０．７ＭＰａ、温度が１７１℃であるときに、非発泡部分用可動型３ｂを固定型２に対して１ｍｍの速度で前進させ、窒素の臨界圧力ＰＣである３．３５ＭＰａを上回る４．２ＭＰａの加圧力で行った。前記加圧は、加圧された領域の溶融樹脂の温度がガラス転移温度Ｔｇに７０℃を加えた温度（１６５℃）以下に低下するとともに、該溶融樹脂の圧力が前記窒素の臨界圧力ＰＣを下回るまで、保持した。【００６６】
そして、加圧された領域の溶融樹脂の温度が６０℃に低下した後に、固定型２と複数の可動型３ａ，３ｂとを型開きし、発泡成形品Ｗを取り出した。【００６７】
本実施例の製造方法によれば、底面の中央部のみが部分的に内部及び表面とも実質的に非発泡となっている有底筒状の発泡成形品Ｗを得ることができた。
【実施例６】
【００６８】
本実施例では、樹脂材料としてＡＢＳ樹脂（ガラス転移温度Ｔｇ＝９５℃）を用いたことを除いて、実施例１と全く同一にして、単相溶液としての溶融樹脂を得た。【００６９】
次に、前記溶融樹脂を、実施例１と全く同一にして形成された射出成形用金型１のキャビティＣに射出し、キャビティＣ内に充填した。前記溶融樹脂の射出は、溶融樹脂の温度２４０℃、射出ピーク圧力２５ＭＰａ、射出速度８２ｍｍ／秒、充填時間０．８秒の条件で行った。【００７０】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が０．７ＭＰａ、温度が１７５℃であるときに、非発泡部分用可動型３ｂを固定型２に対して１ｍｍの速度で前進させ、窒素の臨界圧力ＰＣである３．３５ＭＰａを上回る４．３ＭＰａの加圧力で行った。前記加圧は、加圧された領域の溶融樹脂の温度がガラス転移温度Ｔｇに７０℃を加えた温度（１６５℃）以下に低下するとともに、該溶融樹脂の圧力が前記窒素の臨界圧力ＰＣを下回るまで、保持した。【００７１】
そして、加圧された領域の溶融樹脂の温度が６０℃に低下した後に、固定型２と複数の可動型３ａ，３ｂとを型開きし、発泡成形品Ｗを取り出した。【００７２】
本実施例の製造方法によれば、底面の中央部のみが部分的に内部及び表面とも実質的に非発泡となっている有底筒状の発泡成形品Ｗを得ることができた。
【実施例７】
【００７３】
本実施例では、樹脂材料としてポリカーボネート（ガラス転移温度Ｔｇ＝１２０℃）を用いたことを除いて、実施例１と全く同一にして、単相溶液としての溶融樹脂を得た。【００７４】
次に、前記溶融樹脂を、実施例１と全く同一にして形成された射出成形用金型１のキャビティＣに射出し、キャビティＣ内に充填した。前記溶融樹脂の射出は、溶融樹脂の温度２９５℃、射出ピーク圧力６０ＭＰａ、射出速度１８０ｍｍ／秒、充填時間１．８秒の条件で行った。【００７５】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が０．８ＭＰａ、温度が１９８℃であるときに、非発泡部分用可動型３ｂを固定型２に対して１．２ｍｍの速度で前進させ、窒素の臨界圧力ＰＣである３．３５ＭＰａを上回る４．７ＭＰａの加圧力で行った。前記加圧は、加圧された領域の溶融樹脂の温度がガラス転移温度Ｔｇに７０℃を加えた温度（１９０℃）以下に低下するとともに、該溶融樹脂の圧力が前記窒素の臨界圧力ＰＣを下回るまで、保持した。【００７６】
そして、加圧された領域の溶融樹脂の温度が８０℃に低下した後に、固定型２と複数の可動型３ａ，３ｂとを型開きし、発泡成形品Ｗを取り出した。【００７７】
本実施例の製造方法によれば、底面の中央部のみが部分的に内部及び表面とも実質的に非発泡となっている有底筒状の発泡成形品Ｗを得ることができた。
【実施例８】
【００７８】
本実施例では、樹脂材料としてポリブチレンテレフタレート（ガラス転移温度Ｔｇ＝８０℃）を用いたことを除いて、実施例１と全く同一にして、単相溶液としての溶融樹脂を得た。【００７９】
次に、前記溶融樹脂を、実施例１と全く同一にして形成された射出成形用金型１のキャビティＣに射出し、キャビティＣ内に充填した。前記溶融樹脂の射出は、溶融樹脂の温度２５０℃、射出ピーク圧力２１ＭＰａ、射出速度８５ｍｍ／秒、充填時間０．７５秒の条件で行った。【００８０】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が０．７ＭＰａ、温度が１５７℃であるときに、非発泡部分用可動型３ｂを固定型２に対して１ｍｍの速度で前進させ、窒素の臨界圧力ＰＣである３．３５ＭＰａを上回る４．５ＭＰａの加圧力で行った。前記加圧は、加圧された領域の溶融樹脂の温度がガラス転移温度Ｔｇに７０℃を加えた温度（１５０℃）以下に低下するとともに、該溶融樹脂の圧力が前記窒素の臨界圧力ＰＣを下回るまで、保持した。【００８１】
そして、加圧された領域の溶融樹脂の温度が７５℃に低下した後に、固定型２と複数の可動型３ａ，３ｂとを型開きし、発泡成形品Ｗを取り出した。【００８２】
本実施例の製造方法によれば、底面の中央部のみが部分的に内部及び表面とも実質的に非発泡となっている有底筒状の発泡成形品Ｗを得ることができた。
【実施例９】
【００８３】
本実施例では、樹脂材料としてポリアセタール（ガラス転移温度Ｔｇ＝１２４℃）を用いたことを除いて、実施例１と全く同一にして、単相溶液としての溶融樹脂を得た。【００８４】
次に、前記溶融樹脂を、実施例１と全く同一にして形成された射出成形用金型１のキャビティＣに射出し、キャビティＣ内に充填した。前記溶融樹脂の射出は、溶融樹脂の温度２００℃、射出ピーク圧力１９ＭＰａ、射出速度８０ｍｍ／秒、充填時間０．８秒の条件で行った。【００８５】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が０．７ＭＰａ、温度が１９９℃であるときに、非発泡部分用可動型３ｂを固定型２に対して１．２ｍｍの速度で前進させ、窒素の臨界圧力ＰＣである３．３５ＭＰａを上回る３．８ＭＰａの加圧力で行った。前記加圧は、加圧された領域の溶融樹脂の温度がガラス転移温度Ｔｇに７０℃を加えた温度（１９４℃）以下に低下するとともに、該溶融樹脂の圧力が前記窒素の臨界圧力ＰＣを下回るまで、保持した。【００８６】
そして、加圧された領域の溶融樹脂の温度が７０℃に低下した後に、固定型２と複数の可動型３ａ，３ｂとを型開きし、発泡成形品Ｗを取り出した。【００８７】
本実施例の製造方法によれば、底面の中央部のみが部分的に内部及び表面とも実質的に非発泡となっている有底筒状の発泡成形品Ｗを得ることができた。
【実施例１０】
【００８８】
本実施例では、樹脂材料としてポリアミド６（ガラス転移温度Ｔｇ＝７０℃）を用いたことを除いて、実施例１と全く同一にして、単相溶液としての溶融樹脂を得た。【００８９】
次に、前記溶融樹脂を、実施例１と全く同一にして形成された射出成形用金型１のキャビティＣに射出し、キャビティＣ内に充填した。前記溶融樹脂の射出は、溶融樹脂の温度２６５℃、射出ピーク圧力２６．５ＭＰａ、射出速度８５ｍｍ／秒、充填時間１．２秒の条件で行った。【００９０】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が０．８ＭＰａ、温度が１５０℃であるときに、非発泡部分用可動型３ｂを固定型２に対して１ｍｍの速度で前進させ、窒素の臨界圧力ＰＣである３．３５ＭＰａを上回る４ＭＰａの加圧力で行った。前記加圧は、加圧された領域の溶融樹脂の温度がガラス転移温度Ｔｇに７０℃を加えた温度（１４０℃）以下に低下するとともに、該溶融樹脂の圧力が前記窒素の臨界圧力ＰＣを下回るまで、保持した。【００９１】
そして、加圧された領域の溶融樹脂の温度が７０℃に低下した後に、固定型２と複数の可動型３ａ，３ｂとを型開きし、発泡成形品Ｗを取り出した。【００９２】
本実施例の製造方法によれば、底面の中央部のみが部分的に内部及び表面とも実質的に非発泡となっている有底筒状の発泡成形品Ｗを得ることができた。
【実施例１１】
【００９３】
本実施例では、樹脂材料としてポリアミド６６（ガラス転移温度Ｔｇ＝８０℃）を用いたことを除いて、実施例１と全く同一にして、単相溶液としての溶融樹脂を得た。【００９４】
次に、前記溶融樹脂を、実施例１と全く同一にして形成された射出成形用金型１のキャビティＣに射出し、キャビティＣ内に充填した。前記溶融樹脂の射出は、溶融樹脂の温度２７５℃、射出ピーク圧力２７ＭＰａ、射出速度８５ｍｍ／秒、充填時間１．２秒の条件で行った。【００９５】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が０．８ＭＰａ、温度が１５７℃であるときに、非発泡部分用可動型３ｂを固定型２に対して１ｍｍの速度で前進させ、窒素の臨界圧力ＰＣである３．３５ＭＰａを上回る４．１ＭＰａの加圧力で行った。前記加圧は、加圧された領域の溶融樹脂の温度がガラス転移温度Ｔｇに７０℃を加えた温度（１５０℃）以下に低下するとともに、該溶融樹脂の圧力が前記窒素の臨界圧力ＰＣを下回るまで、保持した。【００９６】
そして、加圧された領域の溶融樹脂の温度が７０℃に低下した後に、固定型２と複数の可動型３ａ，３ｂとを型開きし、発泡成形品Ｗを取り出した。【００９７】
本実施例の製造方法によれば、底面の中央部のみが部分的に内部及び表面とも実質的に非発泡となっている有底筒状の発泡成形品Ｗを得ることができた。
【実施例１２】
【００９８】
本実施例では、樹脂材料としてポリエチレンテレフタレート（ガラス転移温度Ｔｇ＝１０５℃）を用いたことを除いて、実施例１と全く同一にして、単相溶液としての溶融樹脂を得た。【００９９】
次に、前記溶融樹脂を、実施例１と全く同一にして形成された射出成形用金型１のキャビティＣに射出し、キャビティＣ内に充填した。前記溶融樹脂の射出は、溶融樹脂の温度２８０℃、射出ピーク圧力２５ＭＰａ、射出速度９０ｍｍ／秒、充填時間１秒の条件で行った。【０１００】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が０．７ＭＰａ、温度が１７８℃であるときに、非発泡部分用可動型３ｂを固定型２に対して１ｍｍの速度で前進させ、窒素の臨界圧力ＰＣである３．３５ＭＰａを上回る４．１ＭＰａの加圧力で行った。前記加圧は、加圧された領域の溶融樹脂の温度がガラス転移温度Ｔｇに７０℃を加えた温度（１７５℃）以下に低下するとともに、該溶融樹脂の圧力が前記窒素の臨界圧力ＰＣを下回るまで、保持した。【０１０１】
そして、加圧された領域の溶融樹脂の温度が７０℃に低下した後に、固定型２と複数の可動型３ａ，３ｂとを型開きし、発泡成形品Ｗを取り出した。【０１０２】
本実施例の製造方法によれば、底面の中央部のみが部分的に内部及び表面とも実質的に非発泡となっている有底筒状の発泡成形品Ｗを得ることができた。
【実施例１３】
【０１０３】
本実施例では、樹脂材料として変性ＰＰＯ（ガラス転移温度Ｔｇ＝１０４℃）を溶融し、超臨界状態の流体としての二酸化炭素を含浸させて混合することにより、二酸化炭素が混合された単相溶液としての溶融樹脂を得た。【０１０４】
次に、前記溶融樹脂を、実施例１と全く同一にして形成された射出成形用金型１のキャビティＣに射出し、キャビティＣ内に充填した。前記溶融樹脂の射出は、溶融樹脂の温度２４６．６℃、射出ピーク圧力１６．２ＭＰａ、射出速度７８ｍｍ／秒、充填時間０．６５秒の条件で行った。【０１０５】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が１．１ＭＰａ、温度が１７２℃であるときに、非発泡部分用可動型３ｂを固定型２に対して１ｍｍの速度で前進させ、二酸化炭素の臨界圧力ＰＣである７．３ＭＰａを上回る８．１ＭＰａの加圧力で行った。前記加圧は、加圧された領域の溶融樹脂の温度がガラス転移温度Ｔｇに７０℃を加えた温度（１７４℃）以下に低下するとともに、該溶融樹脂の圧力が前記窒素の臨界圧力ＰＣを下回るまで、保持した。【０１０６】
そして、加圧された領域の溶融樹脂の温度が６０℃に低下した後に、固定型２と複数の可動型３ａ，３ｂとを型開きし、発泡成形品Ｗを取り出した。【０１０７】
本実施例の製造方法によれば、底面の中央部のみが部分的に内部及び表面とも実質的に非発泡となっている有底筒状の発泡成形品Ｗを得ることができた。
【実施例１４】
【０１０８】
本実施例では、樹脂材料としてポリ乳酸（ガラス転移温度Ｔｇ＝５７℃）を用いたことを除いて、実施例１３と全く同一にして、単相溶液としての溶融樹脂を得た。【０１０９】
次に、前記溶融樹脂を、実施例１と全く同一にして形成された射出成形用金型１のキャビティＣに射出し、キャビティＣ内に充填した。前記溶融樹脂の射出は、溶融樹脂の温度２００．５℃、射出ピーク圧力２９ＭＰａ、射出速度１０５ｍｍ／秒、充填時間０．７秒の条件で行った。【０１１０】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が１．１ＭＰａ、温度が１３７℃であるときに、非発泡部分用可動型３ｂを固定型２に対して１ｍｍの速度で前進させ、二酸化炭素の臨界圧力ＰＣである７．３ＭＰａを上回る８．２ＭＰａの加圧力で行った。前記加圧は、加圧された領域の溶融樹脂の温度がガラス転移温度Ｔｇに７０℃を加えた温度（１２７℃）以下に低下するとともに、該溶融樹脂の圧力が前記窒素の臨界圧力ＰＣを下回るまで、保持した。【０１１１】
そして、加圧された領域の溶融樹脂の温度が６０℃に低下した後に、固定型２と複数の可動型３ａ，３ｂとを型開きし、発泡成形品Ｗを取り出した。【０１１２】
本実施例の製造方法によれば、底面の中央部のみが部分的に内部及び表面とも実質的に非発泡となっている有底筒状の発泡成形品Ｗを得ることができた。
【実施例１５】
【０１１３】
本実施例では、樹脂材料としてポリプロピレン（ガラス転移温度Ｔｇ＝−１０℃）を用いたことを除いて、実施例１３と全く同一にして、単相溶液としての溶融樹脂を得た。【０１１４】
次に、前記溶融樹脂を、実施例１と全く同一にして形成された射出成形用金型１のキャビティＣに射出し、キャビティＣ内に充填した。前記溶融樹脂の射出は、溶融樹脂の温度２３０℃、射出ピーク圧力２３ＭＰａ、射出速度７２ｍｍ／秒、充填時間０．６５秒の条件で行った。【０１１５】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が１．０ＭＰａ、温度が７７℃であるときに、非発泡部分用可動型３ｂを固定型２に対して１．５ｍｍの速度で前進させ、二酸化炭素の臨界圧力ＰＣである７．３ＭＰａを上回る７．６ＭＰａの加圧力で行った。前記加圧は、加圧された領域の溶融樹脂の温度がガラス転移温度Ｔｇに７０℃を加えた温度（６０℃）以下に低下するとともに、該溶融樹脂の圧力が前記窒素の臨界圧力ＰＣを下回るまで、保持した。【０１１６】
そして、加圧された領域の溶融樹脂の温度が４０℃に低下した後に、固定型２と複数の可動型３ａ，３ｂとを型開きし、発泡成形品Ｗを取り出した。【０１１７】
本実施例の製造方法によれば、底面の中央部のみが部分的に内部及び表面とも実質的に非発泡となっている有底筒状の発泡成形品Ｗを得ることができた。
【実施例１６】
【０１１８】
本実施例では、樹脂材料としてポリスチレン（ガラス転移温度Ｔｇ＝９５℃）を用いたことを除いて、実施例１３と全く同一にして、単相溶液としての溶融樹脂を得た。【０１１９】
次に、前記溶融樹脂を、実施例１と全く同一にして形成された射出成形用金型１のキャビティＣに射出し、キャビティＣ内に充填した。前記溶融樹脂の射出は、溶融樹脂の温度２３５℃、射出ピーク圧力２１．５ＭＰａ、射出速度７５ｍｍ／秒、充填時間０．７秒の条件で行った。【０１２０】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が０．９ＭＰａ、温度が１７２℃であるときに、非発泡部分用可動型３ｂを固定型２に対して１ｍｍの速度で前進させ、二酸化炭素の臨界圧力ＰＣである７．３ＭＰａを上回る７．８ＭＰａの加圧力で行った。前記加圧は、加圧された領域の溶融樹脂の温度がガラス転移温度Ｔｇに７０℃を加えた温度（１６５℃）以下に低下するとともに、該溶融樹脂の圧力が前記窒素の臨界圧力ＰＣを下回るまで、保持した。【０１２１】
そして、加圧された領域の溶融樹脂の温度が６０℃に低下した後に、固定型２と複数の可動型３ａ，３ｂとを型開きし、発泡成形品Ｗを取り出した。【０１２２】
本実施例の製造方法によれば、底面の中央部のみが部分的に内部及び表面とも実質的に非発泡となっている有底筒状の発泡成形品Ｗを得ることができた。
【実施例１７】
【０１２３】
本実施例では、樹脂材料としてＡＢＳ樹脂（ガラス転移温度Ｔｇ＝９５℃）を用いたことを除いて、実施例１３と全く同一にして、単相溶液としての溶融樹脂を得た。【０１２４】
次に、前記溶融樹脂を、実施例１と全く同一にして形成された射出成形用金型１のキャビティＣに射出し、キャビティＣ内に充填した。前記溶融樹脂の射出は、溶融樹脂の温度２４０℃、射出ピーク圧力２４ＭＰａ、射出速度７７ｍｍ／秒、充填時間０．６５秒の条件で行った。【０１２５】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が１．１ＭＰａ、温度が１７３℃であるときに、非発泡部分用可動型３ｂを固定型２に対して１ｍｍの速度で前進させ、二酸化炭素の臨界圧力ＰＣである７．３ＭＰａを上回る７．９ＭＰａの加圧力で行った。前記加圧は、加圧された領域の溶融樹脂の温度がガラス転移温度Ｔｇに７０℃を加えた温度（１６５℃）以下に低下するとともに、該溶融樹脂の圧力が前記窒素の臨界圧力ＰＣを下回るまで、保持した。【０１２６】
そして、加圧された領域の溶融樹脂の温度が６０℃に低下した後に、固定型２と複数の可動型３ａ，３ｂとを型開きし、発泡成形品Ｗを取り出した。【０１２７】
本実施例の製造方法によれば、底面の中央部のみが部分的に内部及び表面とも実質的に非発泡となっている有底筒状の発泡成形品Ｗを得ることができた。
【実施例１８】
【０１２８】
本実施例では、樹脂材料としてポリカーボネート（ガラス転移温度Ｔｇ＝１２０℃）を用いたことを除いて、実施例１３と全く同一にして、単相溶液としての溶融樹脂を得た。【０１２９】
次に、前記溶融樹脂を、実施例１と全く同一にして形成された射出成形用金型１のキャビティＣに射出し、キャビティＣ内に充填した。前記溶融樹脂の射出は、溶融樹脂の温度２９５℃、射出ピーク圧力５５ＭＰａ、射出速度１６５ｍｍ／秒、充填時間１．５秒の条件で行った。【０１３０】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が１．１ＭＰａ、温度が２００℃であるときに、非発泡部分用可動型３ｂを固定型２に対して１．２ｍｍの速度で前進させ、二酸化炭素の臨界圧力ＰＣである７．３ＭＰａを上回る７．７ＭＰａの加圧力で行った。前記加圧は、加圧された領域の溶融樹脂の温度がガラス転移温度Ｔｇに７０℃を加えた温度（１９０℃）以下に低下するとともに、該溶融樹脂の圧力が前記窒素の臨界圧力ＰＣを下回るまで、保持した。【０１３１】
そして、加圧された領域の溶融樹脂の温度が８０℃に低下した後に、固定型２と複数の可動型３ａ，３ｂとを型開きし、発泡成形品Ｗを取り出した。【０１３２】
本実施例の製造方法によれば、底面の中央部のみが部分的に内部及び表面とも実質的に非発泡となっている有底筒状の発泡成形品Ｗを得ることができた。
【実施例１９】
【０１３３】
本実施例では、樹脂材料としてポリブチレンテレフタレート（ガラス転移温度Ｔｇ＝８０℃）を用いたことを除いて、実施例１３と全く同一にして、単相溶液としての溶融樹脂を得た。【０１３４】
次に、前記溶融樹脂を、実施例１と全く同一にして形成された射出成形用金型１のキャビティＣに射出し、キャビティＣ内に充填した。前記溶融樹脂の射出は、溶融樹脂の温度２５０℃、射出ピーク圧力１９ＭＰａ、射出速度８０ｍｍ／秒、充填時間０．６秒の条件で行った。【０１３５】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が１．０ＭＰａ、温度が１５６℃であるときに、非発泡部分用可動型３ｂを固定型２に対して１ｍｍの速度で前進させ、二酸化炭素の臨界圧力ＰＣである７．３ＭＰａを上回る７．９ＭＰａの加圧力で行った。前記加圧は、加圧された領域の溶融樹脂の温度がガラス転移温度Ｔｇに７０℃を加えた温度（１５０℃）以下に低下するとともに、該溶融樹脂の圧力が前記窒素の臨界圧力ＰＣを下回るまで、保持した。【０１３６】
そして、加圧された領域の溶融樹脂の温度が７５℃に低下した後に、固定型２と複数の可動型３ａ，３ｂとを型開きし、発泡成形品Ｗを取り出した。【０１３７】
本実施例の製造方法によれば、底面の中央部のみが部分的に内部及び表面とも実質的に非発泡となっている有底筒状の発泡成形品Ｗを得ることができた。
【実施例２０】
【０１３８】
本実施例では、樹脂材料としてポリアセタール（ガラス転移温度Ｔｇ＝１２４℃）を用いたことを除いて、実施例１３と全く同一にして、単相溶液としての溶融樹脂を得た。【０１３９】
次に、前記溶融樹脂を、実施例１と全く同一にして形成された射出成形用金型１のキャビティＣに射出し、キャビティＣ内に充填した。前記溶融樹脂の射出は、溶融樹脂の温度２００℃、射出ピーク圧力１８ＭＰａ、射出速度７５ｍｍ／秒、充填時間０．６秒の条件で行った。【０１４０】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が１．１ＭＰａ、温度が１９７℃であるときに、非発泡部分用可動型３ｂを固定型２に対して１．２ｍｍの速度で前進させ、二酸化炭素の臨界圧力ＰＣである７．３ＭＰａを上回る７．９ＭＰａの加圧力で行った。前記加圧は、加圧された領域の溶融樹脂の温度がガラス転移温度Ｔｇに７０℃を加えた温度（１９４℃）以下に低下するとともに、該溶融樹脂の圧力が前記窒素の臨界圧力ＰＣを下回るまで、保持した。【０１４１】
そして、加圧された領域の溶融樹脂の温度が７０℃に低下した後に、固定型２と複数の可動型３ａ，３ｂとを型開きし、発泡成形品Ｗを取り出した。【０１４２】
本実施例の製造方法によれば、底面の中央部のみが部分的に内部及び表面とも実質的に非発泡となっている有底筒状の発泡成形品Ｗを得ることができた。
【実施例２１】
【０１４３】
本実施例では、樹脂材料としてポリアミド６（ガラス転移温度Ｔｇ＝７０℃）を用いたことを除いて、実施例１３と全く同一にして、単相溶液としての溶融樹脂を得た。【０１４４】
次に、前記溶融樹脂を、実施例１と全く同一にして形成された射出成形用金型１のキャビティＣに射出し、キャビティＣ内に充填した。前記溶融樹脂の射出は、溶融樹脂の温度２６５℃、射出ピーク圧力２５ＭＰａ、射出速度８０ｍｍ／秒、充填時間１．１秒の条件で行った。【０１４５】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が０．９ＭＰａ、温度が１４８℃であるときに、非発泡部分用可動型３ｂを固定型２に対して１ｍｍの速度で前進させ、二酸化炭素の臨界圧力ＰＣである７．３ＭＰａを上回る７．６ＭＰａの加圧力で行った。前記加圧は、加圧された領域の溶融樹脂の温度がガラス転移温度Ｔｇに７０℃を加えた温度（１４０℃）以下に低下するとともに、該溶融樹脂の圧力が前記窒素の臨界圧力ＰＣを下回るまで、保持した。【０１４６】
そして、加圧された領域の溶融樹脂の温度が７０℃に低下した後に、固定型２と複数の可動型３ａ，３ｂとを型開きし、発泡成形品Ｗを取り出した。【０１４７】
本実施例の製造方法によれば、底面の中央部のみが部分的に内部及び表面とも実質的に非発泡となっている有底筒状の発泡成形品Ｗを得ることができた。
【実施例２２】
【０１４８】
本実施例では、樹脂材料としてポリアミド６６（ガラス転移温度Ｔｇ＝８０℃）を用いたことを除いて、実施例１３と全く同一にして、単相溶液としての溶融樹脂を得た。【０１４９】
次に、前記溶融樹脂を、実施例１と全く同一にして形成された射出成形用金型１のキャビティＣに射出し、キャビティＣ内に充填した。前記溶融樹脂の射出は、溶融樹脂の温度２７５℃、射出ピーク圧力２４ＭＰａ、射出速度８１ｍｍ／秒、充填時間１秒の条件で行った。【０１５０】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が０．９ＭＰａ、温度が１５５℃であるときに、非発泡部分用可動型３ｂを固定型２に対して１ｍｍの速度で前進させ、二酸化炭素の臨界圧力ＰＣである７．３ＭＰａを上回る７．６ＭＰａの加圧力で行った。前記加圧は、加圧された領域の溶融樹脂の温度がガラス転移温度Ｔｇに７０℃を加えた温度（１５０℃）以下に低下するとともに、該溶融樹脂の圧力が前記窒素の臨界圧力ＰＣを下回るまで、保持した。【０１５１】
そして、加圧された領域の溶融樹脂の温度が７０℃に低下した後に、固定型２と複数の可動型３ａ，３ｂとを型開きし、発泡成形品Ｗを取り出した。【０１５２】
本実施例の製造方法によれば、底面の中央部のみが部分的に内部及び表面とも実質的に非発泡となっている有底筒状の発泡成形品Ｗを得ることができた。
【実施例２３】
【０１５３】
本実施例では、樹脂材料としてポリエチレンテレフタレート（ガラス転移温度Ｔｇ＝１０５℃）を用いたことを除いて、実施例１３と全く同一にして、単相溶液としての溶融樹脂を得た。【０１５４】
次に、前記溶融樹脂を、実施例１と全く同一にして形成された射出成形用金型１のキャビティＣに射出し、キャビティＣ内に充填した。前記溶融樹脂の射出は、溶融樹脂の温度２８０℃、射出ピーク圧力２３ＭＰａ、射出速度８５ｍｍ／秒、充填時間０．９秒の条件で行った。【０１５５】
次に、溶融樹脂中で全体に亘って気泡Ｂが生じた後に、非発泡部分用可動型３ｂに対応する部分の溶融樹脂を部分的に加圧した。前記加圧は、溶融樹脂の圧力が１．０ＭＰａ、温度が１７９℃であるときに、非発泡部分用可動型３ｂを固定型２に対して１ｍｍの速度で前進させ、二酸化炭素の臨界圧力ＰＣである７．３ＭＰａを上回る７．５ＭＰａの加圧力で行った。前記加圧は、加圧された領域の溶融樹脂の温度がガラス転移温度Ｔｇに７０℃を加えた温度（１７５℃）以下に低下するとともに、該溶融樹脂の圧力が前記窒素の臨界圧力ＰＣを下回るまで、保持した。【０１５６】
そして、加圧された領域の溶融樹脂の温度が７０℃に低下した後に、固定型２と複数の可動型３ａ，３ｂとを型開きし、発泡成形品Ｗを取り出した。【０１５７】
本実施例の製造方法によれば、底面の中央部のみが部分的に内部及び表面とも実質的に非発泡となっている有底筒状の発泡成形品Ｗを得ることができた。
【符号の説明】
【０１５８】
４…圧力センサ、  ２…温度センサ、  Ｂ…気泡、  Ｃ…キャビティ、  ＰＣ…流体の臨界圧力、  Ｗ…発泡成形品。
【図１】
2010070857.tif 000003
【図２】
2010070857.tif 000004
【国際調査報告】
2010070857.tif 000005
2010070857.tif 000006
2010070857.tif 000007